La présente intfent.ion concerne des perfectionnements des procédés de préparation de chaux dolomitique réactive, par calcination de la dolomie - dont la formule est CaNg(C03)2 Selon oe procédé, on introduit d'abord de la dolomie dans un four de calcination qui peut être un four tournant ou un four fixe dans une position quelconque et l'on chauffe graduellement ce four jusqu'à des températures comprises entre 800 et 1550 C. La calcination de la dolomie a une. durée variable en fonction du type du four, de la température et du oalibrage du matériau calciné. Après la oaloination de la dolomie, on la sort du four et la laisse refroidir. Cette opération de calcination à haute température de la dolomie modifie les caractéristiques de oette substance et la oonvertit en ohaux dolomitique réactive à partir de la matière de départ qui est constituée principalement à l'état naturel, par du carbonate double de calcium et de magnésium CaMg(CO3)2 et des impuretés cette chaux dolomitique réactive est constituée principalement par de l'oxyde de oalcium, de l'oxyde de magnésium et quelques autres ingrédients asso ciés qui sont des impuretés provenant du produit de départ.Les proprié- té de oette chaux dolomitique réactive préparée par oaloiration de la dolomie dans les oonditions sus-mer.tionnées résultent d'une transformation de sa dureté en un état de désagrégation faciles le passage de sa couleur normale entre gris et marron à une couleur blanche comme le rizS une densité notablement diminuée oorrespon.dant à une perte de poids entre 40 et 50 %, en particulier par dégagement d'anhydride oarbonique C02. En oe qui concerne le changement des propriétés chimiques, on peut dire que la chaux dolomitique réactive est une substance très aotive chimiquement, plus soluble que la dolomie du fait que les oarbonates sont pratiquement insolubles alors que les oxydes sont relativement solubles qui réagit sur l'eau pour former des hydroxydes à réaction fortement alcaline et de grand pouvoir floculant. Par ailleurs, la chaux dolomitique réactive possède des caractéristiques qui lui permettent d'éliminer des impuretés telles que le phosphore et le soufre lors des opérations sidérargique.s Sa présence dans le laitier diminue ou supprime l'attaque des revetementss réfractaires des fours de fusion et elle possède d'autres prcpriétés très avantageuses pour la fusion de l'acier; par ailleurs, la chaux dolomitique réactive a un grand pouvoir agglutinant qui peut entre utilisé à deux fins pour les opérations métallurgiques, étant donné qu'elle peut être transformée en comprimés, briquettes ou sphères de minerai, oontenant de la chaux dolomitique réactive, qui peuvent Qtre utilisés directement pour les opérations de fonderie ultérieures et titre transformés en briquettes pour l'élaboration de fer spongieux, ainsi qu'en briquettes pour hauts fourneaux. La chaux dolomitique réactive préparée par le procédé décrit ci-dessus peut titre utilisée en proportions appropriées pour l'alcalini- station et la floculation du vesou, comme adjuvant dans les procédés de production du sucre, par remplacement partiel ou total de l'hydrate de caloium aotuellement utilisé0 On l'utilise aussi oomme adjuvant pour la formation de laitier au cours des opérations d'élaboration de l'aciers en remplacement total ou partiel de la chaux. Bien entendus diverses modifications peuvent être apportées par l'homme de l'art aux dispositifs ou prooédés qui viennent d'être décrits, uniquement à titre d'exemples non limitatifs, sans sortir du oadre de l'invention. REVENDICATIONS 1 - Procédé de préparation de chaux dolomitique réactive, oarao- térisé en ce qu'il comprend les opérations oui après tout d'abord, introduction de dolomie dans un four de oalcina-tion et ensuite ohauffage graduel de oe four - qui peut être un four tournant ou un four fixe, dans une position quelconque - jusqu'à ce qui atteigne une température pou vant varier entre 800 et 1 500 C, la durée de cette calcination de la dolomie étant suffisante pour obtenir le résultat cherché et variant suivant le type de four, la température et le calibrage du matériau cal cité;; extraction du produit de cette caloination-du four et refroidissement de oe produit. 2 - Procédé selon la revendication 1, caractérisé en ce qu'il donne de la ohaux dolomitique réactive qui possède les propriétés oiaprès: désagrégation facile, oouleur blanche comme le riz, densité diminuée, perte de poids variant entre 40 et 50 % par rapport au poids avant la calcination, grande aotivité, solubilité dans l'eau avec formation d'hydroxydes de grand pouvoir floculant. 3 - Procédé selon l'une des revendications 1 à 2, qui produit une chaux dolomitique réactive, laquelle, mise en oeuvre dans les procédés d'élaboration du fer et de l'acier diminue ou supprime l'attaque des revêtements réfractaires des fours de fonderie, qui a des propriétés agglutinantes ainsi que des propriétés q2i peuvent etre utilisées pour la confection de oomprimé, briquettes ou sphères de minerais destinés aux opérations métallurgiques, lesquels sont utilisables pour les opérations de fonderie dans les hauts fourneaux ainsi que pour la fabrication de briquettes, comprimés ou sphères destinés à l'élaboration de métal spongieux. 4 - Procédé selon l'une des revendications 1-à 3, qui conduit à une chaux dolomitique réactive qui, pulvérisée ou hydratée, a une réaotion aloaline et peut être utilisée en proportions appropriées pour l'alcalinisation et la floculation d.u vesou, en tant qu'adjuvant dans les procédés de fabrication du sucre. 5 - Procédé selon l1une des revendications 1 à 4, qui produit une chaux dolomitique réactive utilisable pour faciliter la formation de laitier au oours des opérations d'élaboration du fer et de l'aciers